膜融合化脂質を含有した混合脂質二分子膜を水溶液中に分散し、この分散液を加圧することで脂質二分子膜間の膜融合を促進させて粒子径を制御することを特徴とするリポソーム調製方法。膜融合化脂質が不飽和鎖を有するリン脂質ホスファチジルエタノールアミンである請求項1に記載のリポソーム調製方法。水溶液が純水および膜融合促進添加塩として2価以上の陽イオンを含む塩化物塩水溶液である請求項1に記載のリポソーム調製方法。調製するリポソームの初期粒子径が小さなものSUVから大きなものGUVに至るまでのリポソームである請求項1に記載のリポソーム調製方法。調製されたリポソームの粒子径が小さなものSUVから大きなものGUVに至るまでのリポソームである請求項1に記載のリポソーム調製方法。粒子径の制御を加圧強度と加圧時間を調節することにより行う請求項1に記載のリポソーム調製方法。しかしながら、超音波処理法ではその出力と照射時間を制御しても正確にある特定の粒子径を持つリポソームを得ることは難しく、押し出し法では膜目のサイズ以下の粒子径のリポソームは必ず存在するので、狭い分布を持つリポソームを得ることは難しいという欠点を有している。従って、本発明は上記の問題点を解決するものであり、特定の粒子径を有するリポソームの調製方法を提供することを目的とする。本発明は上記の課題を解決するためになされたものであり、本発明のリポソーム調製法は膜融合化脂質である不飽和脂質と高圧力を用いることを特徴とする。すなわち、あらかじめ超音波処理法で調製されたリポソームに高圧力を作用させることにより、リポソームSUVおよびGUV同士の融合が促進されてリポソームの粒子径が増大する現象を利用する。本発明は小さなリポソームを大きなものへ変化させるため、従来の手法の課題であった小さなリポソームの除去が可能となる。同時に有機溶媒等の化学物質が最終調製されたリポソーム溶液には残らないため、生体で使用する上での安全性が高い。また、圧力の強度および加圧時間を調整することによりリポソーム融合の頻度を変えられるので、目的のサイズに即した調製が可能となる。本発明の手法、特徴および効果は以下の説明と図表により理解されるであろう。以下に本発明の手法を用いて、GUVおよびSUVリポソームに対して粒子径制御を行った実施例1および2を記載する。実施例1において使用したGUVを構成する膜融合化脂質としてはジオレオイルホスファチジルエタノールアミンDOPEおよびジオレオイルホスファチジルコリンDOPCを用いた。図1にDOPEおよびDOPCそれぞれの分子構造を示す。DOPEおよびDOPCを等モルずつクロロホルム中に溶解し、アスピレーターを用いて減圧乾燥させ、フィルム状の乾燥物をナス型フラスコの内側に付着させた。次に真空ポンプを用いてそのまま約2時間減圧乾燥後に、膜融合の促進剤として報告されている添加塩塩化ランタン:LaCl3を10mmol/kg含む水溶液を用いて最終脂質濃度が添加塩と等モルとなるように添加し、無外部摂動の調製方法である静置水和法にてDOPEDOPC混合二分子膜のGUVを調製した。実施例1ではGUVリポソームの粒子径制御に関して記載する。常圧および加圧下、25°C、GUVの形状変化を時間の関数として顕微鏡下でその場観察した。常圧下において、10mm程のGUVの形状を72時間観測したが全く変化がなかった。一方、100MPaの加圧下において同様にGUVの形状を72時間観測したところ、当初10mm程度であったGUVが時間の経過と共に徐々に成長し、72時間後にはほぼ球形で150mmを超えるGUVに成長するのを見出した。図2Aにその結果を示す。また、72時間経過後に減圧したところ、巨大リポソームに縮小等のサイズ変化は見られず、成長した形態をそのまま維持したことから、この成長現象は可逆的ではなく不可逆的なものであることがわかった。続いて、顕微鏡下において観測したGUVリポソームの加圧前の平均粒子径R0に対して加圧して24時間放置後の平均粒子径Rの比RR0を処理圧力に対してプロットしたものを図2Bに示す。RR0値は処理圧力に伴い増大していることから、このGUVの不可逆的成長は加圧に相関していることが明らかとなった。加圧によるGUVの球形成長過程を捉えた顕微鏡写真と対応する膜融合の模式図を図3に挙げる。実施例2において使用したSUVを構成する膜融合化脂質は実施例1と同様のDOPEおよびDOPCを用いた。添加塩を含まない水溶液中で実施例1と同様の方法でGUVを終濃度10mmol/kg1となるように調製した。そしてSUVにするために超音波照射50°C、5分を行い、あらかじめ一定の初期粒子径散乱強度および数平均粒子径約50nmに調製した。図4に実験に使用したリポソームの光散乱測定の一例を示す。調製したリポソームの散乱強度粒子径分布には約50nmと300nmに2つのピークが現れているが、数平均粒子径分布では約50nmの一つのピークである。これは大きな粒子は光散乱が大きくなるために、調製したリポソームは数ではほぼ圧倒的に50nmであるが、僅かに大きな300nmの粒子が混在していることを意味する。以下では主として大多数の集団である50nmの分布に焦点を当てる。図5Aに各圧力下において得られたRR0値を加圧時間に対してプロットした。ここでR値は各圧力下、所定時間加圧修了後、直ちに減圧して光散乱光度計で測定して得られた値である。24時間経過後、300MPaまでの加圧下においてはRR0値にほとんど変化は見られなかったが、400MPaにおいて急激なRR0値の増加を観測した。この変化は目視でも明確に確認することができた図5B。以上の結果より、GUVだけでなくSUVに関しても圧力膜融合法により粒子径の増大を引き起こすことができることを確認した。さらに、上記の変化の不可逆性を確認するために圧力解放後の粒子径の変化を追跡した。図6に200MPaおよび400MPaの加圧直後に減圧した粒子径R0APに対して一定の放置時間経過後のRの比をプロットした。400MPaにおいて減圧後5時間までにおいて若干の粒子径増加が見られたが、その後はほぼ一定値に落ち着いたことから、SUVにおける粒子径成長もGUVと同様に不可逆であることが確認された。本発明により調製されたSUVおよびGUVリポソームを用いることにより医療ならびに化粧品業界の必須技術である薬剤送達系DDSの効率化が期待できる。特に抗がん剤の輸送担体としてのリポソームには最適サイズがあり約100~150nmと報告されている。本発明のSUVリポソームを用いることにより抗がん剤の高効率な機能発現につながるであろう。